(57)【特許請求の範囲】
【請求項１】
ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）、少なくとも１個のアルケニル基を有し、主鎖を構成する繰り返し単位がオキシアルキレン系単位からなる重合体（Ｂ）、ヒドロシリル化触媒（Ｃ）、発泡剤（Ｄ）、潤滑剤（Ｅ）からなる発泡性液状樹脂組成物であり、該発泡性液状樹脂組成物中のヒドロシリル基含有量がアルケニル基１モル当り１．１モル以上５．０モル以下である発泡性液状樹脂組成物。
【請求項２】
重合体（Ｂ）が、数平均分子量１００００以上１０００００以下である請求項１に記載の発泡性液状樹脂組成物。
【請求項３】
重合体（Ｂ）の主鎖を構成する繰り返し単位がオキシプロピレンである請求項１または２に記載の発泡性液状樹脂組成物。
【請求項４】
発泡剤（Ｄ）が、加熱により分解して無機ガスを発生する化学発泡剤である請求項１〜３の何れか一項に記載の発泡性液状樹脂組成物。
【請求項５】
潤滑剤（Ｅ）が、動粘度（２５℃）が３０ｍｍ２／ｓ以上１００００ｍｍ２／ｓ以下のシリコーン系潤滑剤である請求項１〜４の何れか一項に記載の発泡性液状樹脂組成物。
【請求項６】
ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）、分子鎖中に少なくとも１個のアルケニル基を有し、主鎖を構成する繰り返し単位がオキシアルキレン系単位からなる重合体（Ｂ）、ヒドロシリル化触媒（Ｃ）、発泡剤（Ｄ）、潤滑剤（Ｅ）からなる請求項１〜５の何れか一項に記載の発泡性液状樹脂組成物を発泡してなる発泡体。
【請求項７】
密度が２０ｋｇ／ｍ３以上３５０ｋｇ／ｍ３以下である請求項６記載の発泡体。
【請求項８】
４０℃、８時間条件下で７５％圧縮したときの圧縮残留ひずみが１０％以下である請求項６または７に記載の発泡体。
【請求項９】
ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）、分子鎖中に少なくとも１個のアルケニル基を有し、主鎖を構成する繰り返し単位がオキシアルキレン系単位からなる重合体（Ｂ）、ヒドロシリル化触媒（Ｃ）、発泡剤（Ｄ）、潤滑剤（Ｅ）からなる発泡性液状樹脂組成物を発泡させることを特徴とする請求項６〜８何れか一項に記載の発泡体の製造方法。
【請求項１０】
発泡性液状樹脂組成物を４０℃以上１５０℃以下の温度で硬化、発泡させることを特徴とする請求項９に記載の発泡体の製造方法。
【発明の詳細な説明】
【技術分野】
【０００１】
本発明は、発泡性液状樹脂組成物および発泡体に関する。
【背景技術】
【０００２】
触感が良好で、優れた柔軟性を有する軟質発泡体として、変成シリコーン樹脂を用いた発泡体が提案されている（例えば特許文献１参照）。変成シリコーン樹脂を用いた発泡体は、従来の軟質発泡体であるポリウレタンからなる発泡体よりも触感が良好で、低硬度、低反発弾性率といった優れた柔軟性を有しており、また、毒性の懸念されるイソシアネートを使用していないことから、防音材、制振材、クッション材等の素材として好適である。
【０００３】
しかし、触感や柔軟性が経時変化すること、圧縮残留ひずみが大きくなる傾向については更なる改良が望まれている。
【０００４】
一方、耐圧縮残留ひずみ性に優れる発泡体として、ビニル基を有する有機重合体とＳｉＨ基含有化合物による架橋発泡体が提案されている。（例えば特許文献２参照）しかしながら発泡倍率は高いものではなく、また発泡体の硬度も高く、触感に優れるとは言いがたいものである。
【先行技術文献】
【特許文献】
【０００５】
【特許文献１】国際公報２００８／１１７７３４号公報
【特許文献２】特開２００７−１７７０８２号公報
【発明の概要】
【発明が解決しようとする課題】
【０００６】
本発明者等は、経時での物性変化や圧縮残留ひずみが抑制された、触感と柔軟性に優れた発泡体を提供することにある。
【課題を解決するための手段】
【０００７】
本発明は、以下の構成を有するものである。
【０００８】
１）．  ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）、少なくとも１個のアルケニル基を有し、主鎖を構成する繰り返し単位がオキシアルキレン系単位からなる重合体（Ｂ）、ヒドロシリル化触媒（Ｃ）、発泡剤（Ｄ）、潤滑剤（Ｅ）からなる発泡性液状樹脂組成物であり、該発泡性液状樹脂組成物中のヒドロシリル基含有量がアルケニル基１モル当り１．１モル以上５．０モル以下である発泡性液状樹脂組成物。
【０００９】
２）．  重合体（Ｂ）が、数平均分子量１００００以上１０００００以下である１）に記載の発泡性液状樹脂組成物。
【００１０】
３）．  重合体（Ｂ）の主鎖を構成する繰り返し単位がオキシプロピレンである１）または２）に記載の発泡性液状樹脂組成物。
【００１１】
４）．  発泡剤（Ｄ）が、加熱により分解して無機ガスを発生する化学発泡剤である１）〜３）の何れか一項に記載の発泡性液状樹脂組成物。
【００１２】
５）．  潤滑剤（Ｅ）が、動粘度（２５℃）が３０ｍｍ２／ｓ以上１００００ｍｍ２／ｓ以下のシリコーン系潤滑剤である１）〜４）の何れか一項に記載の発泡性液状樹脂組成物。
【００１３】
６）．  ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）、分子鎖中に少なくとも１個のアルケニル基を有し、主鎖を構成する繰り返し単位がオキシアルキレン系単位からなる重合体（Ｂ）、ヒドロシリル化触媒（Ｃ）、発泡剤（Ｄ）、潤滑剤（Ｅ）からなる１）〜５）の何れか一項に記載の発泡性液状樹脂組成物を発泡してなる発泡体。
【００１４】
７）．  密度が２０ｋｇ／ｍ３以上３５０ｋｇ／ｍ３以下である６）記載の発泡体。
【００１５】
８）．  ４０℃、８時間条件下で７５％圧縮したときの圧縮残留ひずみが１０％以下である６）または７）に記載の発泡体。
【００１６】
９）．  ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）、分子鎖中に少なくとも１個のアルケニル基を有し、主鎖を構成する繰り返し単位がオキシアルキレン系単位からなる重合体（Ｂ）、ヒドロシリル化触媒（Ｃ）、発泡剤（Ｄ）、潤滑剤（Ｅ）からなる発泡性液状樹脂組成物を発泡させることを特徴とする６）〜８）何れか一項に記載の発泡体の製造方法。
【００１７】
１０）．  発泡性液状樹脂組成物を４０℃以上１５０℃以下の温度で硬化、発泡させることを特徴とする９）に記載の発泡体の製造方法。
【発明の効果】
【００１８】
本発明の発泡性液状樹脂組成物から得られる発泡体は、発泡体作製後の硬化反応（架橋）が生じにくく、経時での触感や柔軟性の悪化、圧縮残留ひずみを抑制することができる。また、発泡体の触感や柔軟性に優れるため、防音材、制振材、クッション材等として、車両、寝具・家具、各種機器、建材、包装材、医療材料等の用途に好適に利用できる。
【発明を実施するための形態】
【００１９】
本発明は、ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）、少なくとも１個のアルケニル基を有し、主鎖を構成する繰り返し単位がオキシアルキレン系単位からなる重合体（Ｂ）、ヒドロシリル化触媒（Ｃ）、発泡剤（Ｄ）および、潤滑剤（Ｅ）を含んだ発泡性液状樹脂組成物であり、該発泡性樹脂組成物中のヒドロシリル基含有量がアルケニル基１モル当り１．１モル以上５．０モル以下である発泡性液状樹脂組成物を硬化、発泡してなる発泡体である。
【００２０】
・硬化剤（Ａ）について。
【００２１】
本発明におけるヒドロシリル基当量が３０ｇ／ｍｏｌ以上１８０ｇ／ｍｏｌ以下の硬化剤（Ａ−１）と、ヒドロシリル基当量が２００ｇ／ｍｏｌ以上７００ｇ／ｍｏｌ以下の硬化剤（Ａ−２）は、ヒドロシリル基を有するため、少なくとも１個のアルケニル基を有し、主鎖を構成する繰り返し単位がオキシアルキレン系単位からなる重合体（Ｂ）中に存在するアルケニル基と反応（ヒドロシリル化反応）して、硬化する。
【００２２】
ヒドロシリル基当量の異なる二種類の硬化剤を併用することによって、重合体（Ｂ）とのヒドロシリル化反応によって形成される三次元網目構造体が強固になり、触感や柔軟性を調整する潤滑剤（Ｅ）由来と考えるブリードアウトが抑制され、長期間にわたって配合効果が保持される。なお、本発明でのヒドロシリル基当量とは、分子１モルの重量を分子１モル中のヒドロシリル基のモル数で除したものを言う。
【００２３】
硬化剤（Ａ−１）のヒドロシリル基当量は、３０ｇ／ｍｏｌ以上１８０ｇ／ｍｏｌ以下であることが必要であるが、４０ｇ／ｍｏｌ以上１６０ｇ／ｍｏｌ以下、さらには５０ｇ／ｍｏｌ以上１５０ｇ／ｍｏｌ以下が好ましい。特には硬さ変化率が少ない点から５０ｇ／ｍｏｌ以上１００ｇ／ｍｏｌ以下が好ましい。
【００２４】
また、硬化剤（Ａ−２）のヒドロシリル基当量は、２００ｇ／ｍｏｌ以上７００ｇ／ｍｏｌ以下であることが必要であるが、２１０ｇ／ｍｏｌ以上６００ｇ／ｍｏｌ以下、さらには２２０ｇ／ｍｏｌ以上５００ｇ／ｍｏｌ以下が好ましい。当該範囲内の硬化剤（Ａ−１）と硬化剤（Ａ−２）を併用することによって、所望の密度の発泡体が得られるだけでなく、重合体（Ｂ）とのヒドロシリル化反応によって形成される三次元網目構造体が強固になり、触感や柔軟性を調整する潤滑剤（Ｅ）由来と考えるブリードアウトが抑制され、長期間にわたって得られた発泡体の特性を維持することができる。
【００２５】
硬化剤（Ａ−１）および硬化剤（Ａ−２）のヒドロシリル基量がこれら範囲より少ない場合、硬化剤の安定性、すなわち発泡性液状樹脂組成物の安定性が悪くなったり、硬化させる際の硬化速度が速くなり、低密度の発泡体を得ることが困難になる。一方、ヒドロシリル基当量がこれら範囲より多い場合、硬化させる際の硬化速度が遅くなり、発泡と硬化のバランスが取りにくくなり、触感、柔軟性、添加剤のブリードアウトの面で良好な発泡体が得難くなる。
【００２６】
また、経時的な触感や柔軟性の維持が難しくなる。硬化剤（Ａ−１）及び硬化剤（Ａ−２）は、各々単独で使用することで、所望の触感と柔軟性を有する発泡体を得ることも可能であるが、硬化剤（Ａ−１）単独の場合、経時的に触感や柔軟性が低下しやすく、また、硬化剤（Ａ−２）単独の場合は、潤滑剤（Ｅ）由来と考えるブリードアウトが顕著になる傾向にある。
【００２７】
本発明における硬化剤（Ａ）は、ヒドロシリル基を含有する化合物であれば、そのヒドロシリル基が分子の主鎖にあっても側鎖にあっても特に制限はなく、分子鎖も特に限定はないが、原料の入手の容易さ、反応性の観点からオルガノハイドロジェンポリシロキサンが好ましい。
【００２８】
前記オルガノハイドロジェンポリシロキサンにおいて、Ｓｉ原子に結合した置換または非置換の一価炭化水素基としては、アルキル基、アリール基、アラルキル基が好ましい。アルキル基としては、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基が挙げられる。アリール基としては、フェニル基、トリル基、キシリル基、ナフチル基が挙げられる。アラルキル基としては、ベンジル基、フェニルエチル基、フェニルプロピル基が挙げられる。
【００２９】
上記オルガノハイドロジェンポリシロキサンとしては、例えば、両末端トリメチルシロキシ基封鎖メチルハイドロジェンポリシロキサン、両末端トリメチルシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体等が挙げられる。
【００３０】
硬化剤（Ａ）は、公知の方法により合成することができ、市販されているものについては、市販品をそのまま使用することができる。ヒドロシリル基当量が３０ｇ／ｍｏｌ以上１８０ｇ／ｍｏｌ以下のオルガノハイドロジェンポリシロキサンの市販品としては、例えば、ＫＦ−９９（信越化学工業（株）製、ヒドロシリル基当量６０ｇ／ｍｏｌ）、ＫＦ−９９０１（信越化学工業（株）製、ヒドロシリル基当量１４０ｇ／ｍｏｌ）、ＨＭＳ−９９１（Ｇｅｌｅｓｔ社製、ヒドロシリル基当量６７ｇ／ｍｏｌ）、ＳＨ１１０７（東レ・ダウコーニング（株）製）、ＴＳＦ４８４（Ｍｏｍｅｎｔｉｖｅ  Ｐｅｒｆｏｍａｎｃｅ  Ｍａｔｅｒｉａｌｓ社製）、Ｈ−Ｓｉｌｏｘａｎｅ（旭化成ワッカーシリコーン（株）製）等を挙げることができる。
【００３１】
また、ヒドロシリル基当量が２００ｇ／ｍｏｌ以上７００ｇ／ｍｏｌ以下のオルガノハイドロジェンポリシロキサンの市販品としては、例えば、ＨＭＳ−３０１（Ｇｅｌｅｓｔ社製、ヒドロシリル基当量２４５ｇ／ｍｏｌ）、ＨＭＳ−１５１（Ｇｅｌｅｓｔ社製、ヒドロシリル基当量４９０ｇ／ｍｏｌ）等を挙げることができる。
【００３２】
また、重合体（Ｂ）との相溶性確保と、ヒドロシリル基量の調整のために、前記オルガノハイドロジェンポリシロキサンを炭素−炭素二重結合を有する化合物を用いて変性したものも用いることが出来る。用いることが出来る炭素−炭素二重結合を有する化合物としては、ビニル基含有化合物をあげることができる。
【００３３】
ビニル基含有化合物としては、α−オレフィン、芳香族基含有化合物、アリル基含有化合物をあげることができる。α−オレフィンとしては具体的には、プロピレン、１−ブテン、１−オクテンがあげられる。芳香族基含有化合物としては具体的には、スチレン、αメチルスチレンがあげられる。アリル基含有化合物としては具体的には、アリルアルキルエーテル、アリルアルキルエステル、アリルフェニルエーテル、アリルフェニルエステルがあげられる。
中でも組成物中の相溶性の面から芳香族基含有化合物で変性することが好ましい。
【００３４】
炭素−炭素二重結合を有する化合物を用いて変成する場合、炭素−炭素二重結合を有する化合物の使用量は、オルガノハイドロジェンポリシロキサン中のヒドロシリル基１モルあたり０．１０〜０．８０モル、さらには０．４〜０．６モルの炭素−炭素二重結合となるように用いることが好ましい。
【００３５】
変性に用いる炭素−炭素二重結合を有する化合物は単独で使用してもよいし、２種以上を併用してもよい。また、炭素−炭素二重結合を有する化合物による変性は、硬化剤（Ａ−１）と硬化剤（Ａ−２）の両方に適用させることができ、この様な硬化剤を用いることで、重合体（Ｂ）との相溶性が確保され取扱が容易になるだけでなく、経時変化による触感の低下が防止できるので好ましい。
【００３６】
本発明の発泡性液状樹脂組成物中のヒドロシリル基含有量は、重合体（Ｂ）とのヒドロシリル化反応における反応速度（硬化速度）、及び発泡体の触感や柔軟性の点から、アルケニル基１モル当り１．１モル以上５．０モル以下となるように配合することが必要であるが、１．２モル以上４．５モル以下、更には１．２モル以上４．０モル以下となるように配合することが好ましい。また、経時変化後の硬さの変化率が小さい点からは、１．２モル以上３．０モル以下となるように配合することが好ましい。
【００３７】
硬化剤（Ａ−１）は、硬化剤（Ａ−１）のヒドロシリル基含有量がアルケニル基１モル当り０．２モル以上４．０モル以下となるように用いることが好ましく、０．２モル以上３．５モル以下、特には０．２モル以上３．０モル以下の範囲で用いることが好ましい。
【００３８】
また、硬化剤（Ａ−２）は、硬化剤（Ａ−２）のヒドロシリル基含有量がアルケニル基１モル当り０．８モル以上１．２モル以下となるように用いることが好ましく、０．８５モル以上１．１５モル以下、特には０．９モル以上１．１モル以下の範囲で用いることが好ましい。
【００３９】
ヒドロシリル基含有量が少ない場合、重合体（Ｂ）とのヒドロシリル化反応によって形成される三次元網目構造体が強固なものとならず、潤滑剤（Ｅ）由来と考えるブリードアウトが顕著になる傾向にある。また、ヒドロシリル基含有量が多くなると、発泡体作製後に多量のヒドロシリル基が残存し易く、経時的に触感や柔軟性が低下する傾向にある。
【００４０】
また、潤滑剤（Ｅ）の２５℃での動粘度が７５ｍｍ２／ｓ〜５０００ｍｍ２／ｓを重合体（Ｂ）１００重量部あたり２〜１５重量部用い、硬化剤（Ａ−１）及び硬化剤（Ａ−２）の配合割合（硬化剤（Ａ−１）のヒドロシリル基の総モル数／硬化剤（Ａ−２）のヒドロシリル基の総モル数）が、０．７〜２．５、さらには０．７５〜２．０になるように用いることで、得られる発泡体のブリードアウトが少なくなる面で好ましい。
【００４１】
また、潤滑剤（Ｅ）の２５℃での動粘度が好ましくは３０、さらには４０ｍｍ２／ｓ以上、２０００、さらには１０００ｍｍ２／ｓ以下を重合体（Ｂ）１００重量部あたり１０〜２５重量部、さらには１０〜２０重量部用い、硬化剤（Ａ−１）及び硬化剤（Ａ−２）の配合割合（硬化剤（Ａ−１）のヒドロシリル基の総モル数／硬化剤（Ａ−２）のヒドロシリル基の総モル数）が、０．７〜２．５、さらには０．７５〜２．０になるように用いることで、得られる発泡体の感触が良好になり、経時変化も少なく好ましい。
【００４２】
・重合体（Ｂ）について
本発明における重合体（Ｂ）は、少なくとも１個のアルケニル基を有し、主鎖を構成する繰り返し単位がオキシアルキレン系単位からなる重合体である。アルケニル基とは、ヒドロシリル化反応に対して活性のある炭素−炭素二重結合を含む基である。アルケニル基としては、炭素数が好ましくは２〜２０個、より好ましくは２〜４個の脂肪族不飽和炭化水素基（例：ビニル基、アリル基、メチルビニル基、プロペニル基、ブテニル基、ペンテニル基、ヘキセニル基等）、炭素数が好ましくは３〜２０個、より好ましくは３〜６個の環式不飽和炭化水素基（例：シクロプロペニル基、シクロブテニル基、シクロペンテニル基、シクロヘキセニル基等）、メタクリル基等が挙げられる。
【００４３】
重合体（Ｂ）は、硬化剤（Ａ）とヒドロシリル化反応して硬化する成分であり、少なくとも１個のアルケニル基を有するため、ヒドロシリル化反応が起こって高分子状となり、硬化する。重合体（Ｂ）に含まれるアルケニル基の官能基数は、硬化剤（Ａ）とヒドロシリル化反応するという点から、少なくとも１個必要であるが、硬化性、柔軟性の観点から、主鎖の両末端もしくは分岐部の分子鎖の末端にアルケニル基が存在するのが好ましい。
アルケニル基のポリオキシアルキレン重合体への結合様式は特に限定はなく、アルケニル基の直接結合、エーテル結合、エステル結合、カーボネート結合、ウレタン結合、ウレア結合、あるいはヒドロシリル化反応に関与しないアルキル基等のスペーサー成分を介しての結合等が例示される。
【００４４】
本発明における重合体（Ｂ）は、主鎖を構成する繰返し単位がオキシアルキレン系単位であるため、主鎖を形成する出発物質として活性水素を２個以上有する化合物を重合させることにより製造されることができる。例えば、重合体（Ｂ）は、エチレングリコール、プロピレングリコール、ビスフェノール化合物、グリセリン、トリメチロールプロパン、ペンタエリスリトール等を用い、Ｃ２〜Ｃ４のアルキレンオキシドを重合させることにより製造することができる。
【００４５】
本発明における重合体（Ｂ）の主鎖の具体例としては、例えば、ポリエチレンオキシド、ポリプロピレンオキシド、ポリブチレンオキシド；エチレンオキシド、プロピレンオキシド、及びブチレンオキシドから選ばれる２種以上のランダムまたはブロック共重合体、等が挙げられる。柔軟性、及び触感の点から、主鎖の繰返し単位は、ポリプロピレンオキシドであることがより好ましい。
【００４６】
本発明における重合体（Ｂ）の構造としては、直鎖状であっても、分岐が主鎖の分子量よりも少ない範囲で分岐構造を有していても構わないが、直鎖状であるほうが柔軟性の観点から好ましい。
【００４７】
重合体（Ｂ）の製造方法は特に限定なく、例えば、ポリオキシアルキレン重合体を得た後にアルケニル基を導入する方法が例示される。この場合、オキシアルキレン重合体は種々の公知の製造方法を適用することができ、さらに市販のポリオキシアルキレン重合体を用いてもよい。
【００４８】
また、ポリオキシアルキレン重合体にアルケニル基を導入する方法もまた公知であり、例えば、アルケニル基を有するモノマー（例：アリルグリシジルエーテル）とポリオキシアルキレン重合体を合成するためのモノマーとを共重合させる方法や、官能基（例：水酸基、アルコキシド基）を所望の部分（主鎖の末端等）に予め導入しておいたポリオキシアルキレン重合体に、当該官能基に対して反応性を有する官能基とアルケニル基とを両方有する化合物（例：アクリル酸、メタクリル酸、酢酸ビニル、アクリル酸クロライド等）を反応させる方法等が挙げられる。
【００４９】
本発明における重合体（Ｂ）の分子量は、柔軟性・触感および反応性のバランスの点から、数平均分子量Ｍｎが１００００以上であることが好ましく、１５０００以上であることがより好ましく、特には１７０００以上であることが好ましい。数平均分子量Ｍｎの上限値は特に限定は無いが、１０００００以下が好ましく、６００００以下がより好ましく、４００００以下がさらに好ましい。
【００５０】
・ヒドロシリル化触媒（Ｃ）について
本発明におけるヒドロシリル化触媒（Ｃ）としては、ヒドロシリル化触媒として使用し得るものである限り、特に制限はなく、任意のものを使用し得る。ヒドロシリル化触媒（Ｃ）の具体例としては、白金の担体；アルミナ、シリカ、カーボンブラック等の担体に固体白金を担持させたもの；塩化白金酸；塩化白金酸とアルコール、アルデヒド、ケトン等の錯体；白金−オレフィン錯体や白金−ビニルシロキサン錯体；白金−ホスフィン錯体；白金−ホスファイト錯体；ジカルボニルジクロロ白金、等が挙げられる。
【００５１】
本発明におけるヒドロシリル化触媒（Ｃ）の含有量は、重合体（Ｂ）のアルケニル基１モルに対して１０−８モル以上１０−１モル以下が好ましく、１０−６モル以上１０−２モル以下がより好ましい。ヒドロシリル化触媒（Ｃ）の含有量が１０−８モルより少ないと、十分に硬化が進行しない場合がある。また、ヒドロシリル化触媒（Ｃ）の含有量が１０−１モルよりも多いと、液状樹脂組成物の硬化の制御が困難な場合や、得られた発泡体が着色する場合がある。
【００５２】
・発泡剤（Ｄ）について。
【００５３】
本発明における発泡剤（Ｄ）は、加熱により分解して炭酸ガス、窒素ガス等の無機ガスを発生する化学発泡剤が好ましく、アゾ化合物、ニトロソ化合物、ヒドラジン誘導体、セミカルバジド化合物、テトラゾール化合物、有機酸、等の有機系熱分解型発泡剤、重炭酸塩、炭酸塩、有機酸塩、亜硝酸塩、等の無機系熱分解型発泡剤、重炭酸塩と有機酸または有機酸塩の組み合わせ等の無機系反応型発泡剤等が挙げられる。
【００５４】
アゾ化合物としては、例えば、アゾジカルボンアミド（ＡＤＣＡ）、アゾビスイソブチロニトリル（ＡＩＢＮ）、バリウムアゾジカルボキシレート、ジアゾアミノベンゼン等が挙げられる。ニトロソ化合物としては、例えば、ジニトロソペンタメチレンテトラミン（ＤＰＴ）が挙げられる。
【００５５】
ヒドラジン誘導体としては、例えば、ｐ，ｐ’−オキシビス（ベンゼンスルホニルヒドラジド）（ＯＢＳＨ）、パラトルエンスルホニルヒドラジド（ＴＳＨ）、ヒドラゾジカルボンアミド（ＨＤＣＡ）等が挙げられる。
【００５６】
セミカルバジド化合物としては、例えば、ｐ−トルエンスルホニルセミカルバジドが挙げられる。テトラゾール化合物としては、例えば、５−フェニルテトラゾール、１−Ｈテトラゾール塩、１，４−ビステトラゾール等が挙げられる。
有機酸としては、多価カルボン酸例えば、クエン酸、シュウ酸、フマル酸、フタル酸、リンゴ酸、酒石酸が挙げられる。
【００５７】
有機系熱分解型発泡剤としては、さらに、トリヒドラジノトリアジン等も挙げられる。
重炭酸塩としては、炭酸水素ナトリウム、炭酸水素アンモニウム等が挙げられる。
炭酸塩としては、炭酸ナトリウム、炭酸アンモニウム等が挙げられる。
【００５８】
有機酸塩としては、前記有機酸のナトリウム、カリウム、カルシウム、マグネシウム、アンモニウム、アルミニウム、亜鉛等の金属塩等が挙げられる。
亜硝酸塩としては、例えば亜硝酸アンモニウムが挙げられる。
【００５９】
これらのうち本発明の発泡剤（Ｄ）は、硬化剤（Ａ）および重合体（Ｂ）の硬化反応（ヒドロシリル化反応）が適切に進行する温度領域で分解することが好ましいことから、重炭酸塩と有機酸の混合物が好ましい。重炭酸塩としては、炭酸水素ナトリウム、炭酸水素アンモニウムが挙げられる。有機酸としては、クエン酸、シュウ酸、フマル酸、フタル酸、リンゴ酸、酒石酸が挙げられる。
【００６０】
発泡剤（Ｄ）の含有量は、例えば、重炭酸塩と有機酸からなる化学発泡剤の場合、重合体（Ｂ）１００重量部に対して重炭酸塩の含有量は、１重量部以上が好ましく、２重量部以上がより好ましい。重炭酸塩と有機酸の比率は、重炭酸塩／有機酸（重量比）が１／４以上であることが好ましく、１／３以上であることがより好ましい。重炭酸塩の含有量が少ない、または重炭酸塩と有機酸の比率が低いと、熱分解する炭酸ガスの量が少なく、発泡倍率が低下する場合がある。
【００６１】
本発明においては、上記発泡剤（Ｄ）以外の発泡剤を併用しても良く、例えば、通常、ポリウレタン、フェノール、ポリスチレン、ポリオレフィン等の有機発泡体に用いられる、常温大気圧下では揮発性液体や気体の物理発泡剤が挙げられる。  物理発泡剤としては、化学発泡剤の分解やヒドロシリル化反応を阻害しないものであれば特に限定はないが、発泡性や作業性と安全性の点から、物理発泡剤の沸点は、１００℃以下であることが好ましく、さらには６５℃以下、特には５０℃以下が好ましい。具体的には、炭化水素、フロン、塩化アルキル、エーテル等の有機化合物、二酸化炭素、窒素、空気等の無機化合物が挙げられるが、環境適合性の観点から、炭化水素、エーテル、二酸化炭素、窒素、空気から選ばれる化合物を用いることが好ましい。
【００６２】
炭化水素としては、メタン、エタン、プロパン、ｎ−ブタン、イソブタン、ｎ−ペンタン、イソペンタン、ネオペンタン、ｎ−ヘキサン、２−メチルペンタン、３−メチルペンタン、２，２−ジメチルブタン、２，３−ジメチルブタンクロブタン、シクロペンタン、シクロヘキサン等が挙げられる。また、エーテル類としては、ジメチルエーテル、ジエチルエーテル、エチルメチルエーテル、ジプロピルエーテル、ジイソプロピルエーテル、ブチルメチルエーテル、ブチルエチルエーテル、ｔｅｒｔ−ブチルメチルエーテル、ｔｅｒｔ−ブチルエチルエーテル、１，１−ジメチルプロピルメチルエーテル等が挙げられる。
【００６３】
なお、発泡体製造時に、空気中で機械的な攪拌を行う場合は、攪拌に伴って巻き込まれた空気により気泡が形成される場合があり、これもまた物理発泡剤に含まれる。ただし、これら物理発泡剤を使用する場合、残存物による発泡体成形後の物性変化が懸念されること等から、発泡体製造後、使用した物理発泡剤の沸点以上の温度で加熱養生することにより、残留発泡剤を取り除いておくことが好ましい。
【００６４】
・潤滑剤（Ｅ）
本発明の発泡性液状樹脂組成物は潤滑剤（Ｅ）を含有する。潤滑剤（Ｅ）を含有することで、発泡性液状樹脂組成物を発泡してなる発泡体の発泡セル内における摩擦や粘着を少なくし、所望の触感や柔軟性を有する発泡体を得ることができる。また、この潤滑剤（Ｅ）は、硬化剤（Ａ−１）及び硬化剤（Ａ−２）と重合体（Ｂ）のヒドロシリル化反応によって形成される三次元網目構造体に保持されて、発泡体系外へのブリードアウトが抑えられる傾向にあるため、長期間にわたって触感や柔軟性が維持することが可能となる。
【００６５】
本発明の潤滑剤（Ｅ）としては、液状の潤滑剤が好ましい。前記液体潤滑剤の具体的な例としてはパラフィン系鉱油、ナフテン系鉱油、脂肪酸グリセライドなどの動植物油；ポリ−１−デセン、ポリブテンなどのアルキル構造を有するオレフィン系潤滑剤；アラルキル構造を有するアルキル芳香族化合物系潤滑剤；ポリアルキレングリコール系潤滑剤；ポリアルキレングリコールエーテル、パーフロロポリエーテル、ポリフェニルエーテルなどのエーテル系潤滑剤；脂肪酸エステル、脂肪酸ジエステル、ポリオールエステル、ケイ酸エステル、リン酸エステルなどのエステル構造を有するエステル系潤滑剤；ジメチルシリコーン（即ち、両末端トリメチルシロキシ基封鎖ジメチルポリシロキサン）、およびジメチルシリコーンのメチル基の一部をポリエーテル基、フェニル基、アルキル基、アラルキル基、フッ素化アルキル基等で置換したシリコーンオイル等のシリコーン系潤滑剤；クロロフロロカーボンなどのフッ素原子含有系潤滑剤などが挙げられる。これらのうち本発明では、発泡セル内における摩擦係数の低下や分散性、加工性、安全性等の観点から、特にシリコーン系潤滑剤が好ましい。
【００６６】
本発明における潤滑剤（Ｅ）は、発泡セル内における摩擦係数低下効果や、得られる発泡体の触感の柔軟性の面から、２５℃での動粘度が１００００ｍｍ２／ｓ以下、より好ましくは１５０００ｍｍ２／ｓ以下、さらには７０００ｍｍ２／ｓ以下、特には５０００ｍｍ２／ｓ以下であることが好ましい。
【００６７】
また、潤滑剤（Ｅ）は、得られる発泡体から潤滑剤のブリードアウトが少なく、発泡体の感触と柔軟性の面から、２５℃での動粘度３０ｍｍ２／ｓ以上、より好ましくは３５ｍｍ２／ｓ以上、さらには４０ｍｍ２／ｓ以上であることが好ましい。なお、本発明における潤滑剤（Ｅ）は前記動粘度範囲のシリコーン系潤滑剤であれば、１種を用いてもよく、２種以上を任意の比率及び組み合わせで用いてもよい。なお、２５℃における動粘度は、ＡＳＴＭ  Ｄ  ４４５−４６Ｔによるウッベローデ粘度計により測定できる。
【００６８】
本発明における潤滑剤（Ｅ）の添加量は、重合体（Ｂ）１００重量部に対して、１重量部以上が好ましく、２重量部以上がより好ましく、３重量部以上が更に好ましい。潤滑剤の添加量が少ないと、発泡セル内の摩擦や粘着の抑制が不十分となり、所望の触感や柔軟性が得られ難い。潤滑剤の上限値は特に制限はないが、２２重量部以下、さらには２０重量部以下が好ましい。多すぎると、発泡体の発泡倍率が低下したり、潤滑剤の系外へのブリードアウトが発生する傾向がある。
【００６９】
・その他添加剤について。
【００７０】
本発明の発泡性液状樹脂組成物には、本発明の効果を損なわない限り、耐光性安定剤、紫外線吸収剤、貯蔵安定剤、気泡調整剤、界面活性剤等を必要に応じて添加しても良い。
【００７１】
前記耐光性安定剤としては、ヒンダードフェノール系酸化防止剤、及びイオウ原子、リン原子、１級アミン、２級アミンを含まないヒンダードアミン系光安定剤が挙げられる。ここで、耐光性安定剤とは、紫外線領域の波長の光を吸収してラジカルの生成を抑制する機能、または、光吸収により生成したラジカルを捕捉して熱エネルギーに変換し無害化する機能等を有し、光に対する安定性を高める化合物である。
【００７２】
前記紫外線吸収剤としては、特に限定されるものではないが、ベンゾオキサジン系紫外線吸収剤、ベンゾフェノン系紫外線吸収剤、ベンゾトリアゾール系紫外線吸収剤、トリアジン系紫外線吸収剤等が例示される。ここで、紫外線吸収剤とは、紫外線領域の波長の光を吸収してラジカルの生成を抑制する機能を有する化合物である。
【００７３】
本発明における耐光性安定剤、紫外線吸収剤の添加量としては、それぞれ、重合体（Ｂ）１００重量部に対して、０．０１重量部以上５重量部以下が好ましく、０．１重量部以上３重量部以下がより好ましく、０．３重量部以上２．０重量部以下がさらに好ましい。耐光性安定剤、紫外線吸収剤の添加量が当該範囲であると、経時的な表面粘着性の上昇を抑制する効果が得やすい。
【００７４】
前記貯蔵安定性改良剤としては、硬化剤（Ａ）の貯蔵安定剤として知られている通常の安定剤で所期の目的を達成するものであれば使用することができる。
【００７５】
前記貯蔵安定性改良剤の好ましい例としては、例えば、脂肪族不飽和結合を含有する化合物、有機リン化合物、有機硫黄化合物、チッ素含有化合物、スズ系化合物、有機過酸化物等が挙げられる。これらを単独使用、または２種以上併用してもよい。
【００７６】
具体的には、２−ベンゾチアゾリルサルファイド、ベンゾチアゾール、チアゾール、ジメチルアセチレンダイカルボキシレート、ジエチルアセチレンダイカルボキシレート、２，６−ジ−ｔ−ブチル−４−メチルフェノール、ブチルヒドロキシアニソール、ビタミンＥ、２−（４−モルフォジニルジチオ）ベンゾチアゾール、３−メチル−１−ブテン−３−オール、アセチレン性不飽和基含有オルガノシロキサン、アセチレンアルコール、３−メチル−１−ブチン−３−オール、２−メチル−３−ブチン−２−オール、ジアリルフマレート、ジアリルマレエート、ジエチルフマレート、ジエチルマレエート、ジメチルマレエート、２−ペンテンニトリル、２，３−ジクロロプロペン等が挙げられる。
【００７７】
本発明における貯蔵安定性改良剤の使用量は、硬化剤（Ａ）および重合体（Ｂ）に均一に分散される限り、ほぼ任意に選ぶことができるが、硬化剤（Ａ）中のＳｉＨ基１モルに対し、１０−６モル以上１０−１モル以下の範囲で用いるのが好ましい。貯蔵安定性改良剤の使用量が１０−６モル未満では、硬化剤（Ａ）の貯蔵安定性が充分に改良されない場合があり、１０−１モルを超えると、硬化性が不充分になる場合がある。
【００７８】
本発明の発泡性液状樹脂組成物には、必要であれば、気泡調整剤を添加しても良い。気泡調整剤の種類には特に限定はなく、通常使用される、例えば、タルク、炭酸カルシウム、酸化マグネシウム、酸化チタン、酸化亜鉛、カーボンブラック、シリカ等の無機固体粉末や、フッ素系化合物等が挙げられる。これらは、単独で使用してもよいし、２種以上を併用してもよい。
【００７９】
本発明における気泡調整剤の使用量は、硬化剤（Ａ）、重合体（Ｂ）、ヒドロシリル化触媒（Ｃ）の合計量を１００重量部とした場合、０．１重量部以上１００重量部以下が好ましく、０．５重量部以上５０重量部以下がより好ましい。
【００８０】
本発明においては、硬化剤（Ａ）、重合体（Ｂ）、ヒドロシリル化触媒（Ｃ）、発泡剤（Ｄ）、潤滑剤（Ｅ）からなる発泡性液状樹脂組成物の相溶性を向上する目的で、界面活性剤を添加することもできる。
【００８１】
界面活性剤の具体例としては、ラウリル硫酸ナトリウム等のアルキル硫酸塩、ポリオキシエチレンラウリルエーテル硫酸ナトリウム等のポリオキシエチレンアルキルエーテル硫酸塩、ポリオキシエチレンアルキルエーテル酢酸塩、塩化ラウリルトリメチルアンモニウム、塩化アルコキシプロピルトリメチルアンモニウム、塩化ジアルキルジメチルアンモニウム、塩化ベンザルコニウム液、アルキルジメチルアミノ酢酸ベタイン、アルキルジメチルアミンオキサイド、アルキルカルボキシメチルヒドロキシエチルイミダゾリニウムベタイン、アルキルアミドプロピルベタイン、グリセリン脂肪酸エステル、プロピレングリコール脂肪酸エステル、ソルビタン脂肪酸エステル等の非イオン性界面活性剤等が挙げられる。これらは、単独で使用してもよいし、２種以上を併用してもよい。
【００８２】
本発明においては、特に硬化剤（Ａ）や反応性潤滑剤（Ｅ）の相溶性を向上する目的では、ポリオキシアルキレン−ポリジメチルシロキサンブロック共重合体のようなシリコーン系界面活性剤を添加することもできる。
【００８３】
ポリオキシアルキレン−ポリジメチルシロキサンブロック共重合体としては、特に限定されず、例えば、ＡＢ型のジブロック体、ＡＢＡ型のトリブロック体、（ＡＢ）ｎ型のマルチブロック体のほか、枝分かれ型、ペンダント型、星型等が挙げられる。また、ポリオキシアルキレンの具体的な構造としては、ポリオキシエチレン、ポリオキシプロピレン、ポリオキシテトラメチレン、ポリオキシエチレン−ポリオキシプロピレン共重合体等が挙げられ、また、その末端構造についても、ヒドロキシル基末端、メトキシ、ｔ−ブトキシ等のエーテル末端、反応性のアリル基末端等が挙げられる。
【００８４】
本発明においては、その他、必要に応じて、充填剤、ラジカル禁止剤、接着性改良剤、難燃剤、整泡剤、酸あるいは塩基性化合物、保存安定改良剤、オゾン劣化防止剤、増粘剤、カップリング剤、導電性付与剤、帯電防止剤、放射線遮断剤、核剤、リン系過酸化物分解剤、顔料、金属不活性化剤、物性調整剤等を、本発明の目的や効果を損なわない範囲において添加することができる。
【００８５】
・発泡体の製造方法について
発泡体の製造方法は、硬化剤（Ａ）、重合体（Ｂ）、ヒドロシリル化触媒（Ｃ）、発泡剤（Ｄ）、潤滑剤（Ｅ）を含んでなる発泡性液状樹脂組成物を硬化、発泡すれば特に限定なく製造できる。
【００８６】
発泡性液状樹脂組成物の製造方法としては、硬化剤（Ａ）、重合体（Ｂ）、ヒドロシリル化触媒（Ｃ）、発泡剤（Ｄ）、潤滑剤（Ｅ）の成分を混合すれば特に限定はないが、発泡性液状樹脂組成物中の各成分は良く混合された状態であることが好ましい。各成分の混合順序は特に限定はないが、重合体（Ｂ）、ヒドロシリル化触媒（Ｃ）、発泡剤（Ｄ）を予め混合した後、硬化剤（Ａ）、潤滑剤（Ｅ）を混合して発泡性液状樹脂組成物を製造することが好ましい。
【００８７】
発泡性液状樹脂組成物は、混合した後、型枠に注入する、或いは、ベルトコンベア上の基材に広げる、等した後、発泡させて発泡体を得ることが出来る。本発明の発泡性液状樹脂組成物は、ヒドロシリル基とアルケニル基によるヒドロシリル化反応が起こり、硬化剤（Ａ）と重合体（Ｂ）が網目状（架橋）構造を形成（硬化）する。硬化（ヒドロシリル化反応）は、発泡させる前に硬化が完了していなければいつでも構わないが、硬化させる前に発泡させる、または硬化と同時に発泡させることが好ましい。
【００８８】
硬化と発泡の際には、用いる発泡剤（Ｄ）が硬化剤（Ａ）および重合体（Ｂ）の硬化反応（ヒドリシリル化）が適切に進行する温度領域で分解することが好ましく、その温度としては、４０℃以上１５０℃以下が、さらには５０℃以上１４０℃以下、特には５５℃以上１３０℃以下が好ましい。この温度範囲において、発泡性液状樹脂組成物の硬化と発泡がバランス良く進行し、好ましい本発明の発泡体が得られる。
【００８９】
前記温度に保持する時間（加熱時間）は特に制約はないが、５分以上３時間以下、さらには１０分以上２時間以下、特には２０分以上９０分以下の温度に保持することにより好ましい本発明の発泡体が得られる。
【００９０】
さらに、得られた発泡体は、加熱養生を行うことが、圧縮残留ひずみを低減させることができる傾向があるため、好ましい。加熱養生の条件としては、特に限定するものではないが、加熱温度の条件としては４０℃〜２００℃で行うことが好ましい。また時間は１０分以上７２時間以下の条件で加熱養生を行うことが、圧縮残留ひずみが減少するため好ましい。
【００９１】
本発明の発泡性液状樹脂組成物を発泡させることにより得られる発泡体の圧縮残留ひずみは、１０％以下、さらには８％以下の発泡体と成すことが可能である。
圧縮残留ひずみが小さいことにより、例えば、クッションとして用いた場合に、使用時のひずみが少なく、優れた復元性を発現することが可能である。
【００９２】
なお、本発明における圧縮残留ひずみは、ＪＩＳ  Ｋ  ６４００−４に従い、４０℃、８時間条件下で発泡体を７５％圧縮し、その後室温で圧縮を開放し、３０分後の厚みの元の厚さに対する低下率をいう。
【００９３】
本発明の発泡性液状樹脂組成物を発泡させることにより得られる発泡体は、密度が３５０ｋｇ／ｍ３以下、より好ましくは、３２０ｋｇ／ｍ３以下、さらには３００ｋｇ／ｍ３以下の発泡体が好ましい。密度が当該範囲であることにより、例えば、クッションとして製品化した場合、比較的軽量であり日常的な持ち運びが容易になり好ましい。
【００９４】
発泡体の密度の下限は、特に限定するものではないが、強いて好ましい値を例示すれば、２０ｋｇ／ｍ３以上であることが好ましく、より好ましくは３０ｋｇ／ｍ３以上、さらには４０ｋｇ／ｍ３以上、特には５０ｋｇ／ｍ３以上が好ましい。密度が小さすぎる場合は、例えば、クッションとして使用する際、圧縮により底付きする場合がある。
【００９５】
本発明の発泡性液状樹脂組成物を発泡させることにより得られる発泡体は、２５℃における豆腐用硬度計（（株）大場計器製作所製）での柔軟性が０．８０Ｎ以下、より好ましくは０．６５以下、さらには０．５０以下、特には０．３５以下である発泡体と成すことも可能である。当該範囲であれば、柔軟な性質であるといえる。
【００９６】
本発明の発泡体の形態としては、特に限定するものではないが、例えば板状、シート状、不定形塊状、ビーズ状、あるいは袋状や衣服の形態に成形したもの等が挙げられる。また、発泡体は単独で用いても良く、ウレタン発泡体等の他種発泡体やゲル、プラスチック、ゴム、フィルム、布や不織布等の繊維製品、紙等の素材と一体として用いても良い。
【００９７】
またさらには、本発明の発泡体の表面に綿、アクリル繊維、毛、ポリエステル繊維等でできた布や不織布を、適宜、接着剤を使って貼り合わせても良い。この様に貼り合わせることで、発泡体の触感をさらに良好にし、さらに、用途によっては運動時や高温・多湿時の発汗時にこの張り合わされた生地によって吸汗作用を施すことができる。
【００９８】
本発明の発泡体の形状としては、特に限定されるものではないが、長方形、正方形、円形、楕円形、ひし形等の多角形や、表面に任意の凹凸を付けたもの等が挙げられる。また、通気性を持たせるために、適宜貫通孔をあけても良い。
【００９９】
本発明の発泡体は、触感と柔軟性が良い上に、圧縮残留ひずみが小さいので、このような物性を有効に発揮できる様々な用途に使用することが可能である。また、イソシアネートを使用していないことから、例えば、防音材、制振材、クッション材等として、輸送機器、寝具、家具、各種機器、建材、包装材、医療材料等の用途に好適に利用できる。
【０１００】
本発明の発泡体の優れた触感や柔軟性を有効に発揮できる用途として、例えば輸送機器用途としては、自動車・建築機械・鉄道車両・船舶・航空機等の座席、チャイルドシート、ヘッドレスト、アームレスト、フットレスト、ヘッドライナー、バイク・自転車等のサドル・ライダークッション、カスタムカー用のベッドマット、キャンピングカー用クッション等のクッション材や表皮材・表皮裏打ち材、天井材、ハンドル、ドアトリム、インストルメントパネル、ダッシュボード、ドアパネル、ピラー、コンソールボックス、クォータートリム、サンバイザー、フレキシブルコンテナー、フロントミラー、ハーネス、ダストカバー等の芯材や表皮材・表皮裏打ち材、フロアクッション等の制振吸音材、ヘルメット内張り、クラッシュパッド、センタピラガーニッシュ等の緩衝材、エネルギー吸収バンパー、ガード防音材、車両ワックス用スポンジ等が挙げられる。
【０１０１】
寝具・寝装品用途としては、枕、掛け布団、敷布団、ベッド、マットレス、ベッドマット、ベッドパッド、クッション、ベビーベッド、ベビー用首まくら等のクッション材や表皮材・表皮裏打ち材等が挙げられる
家具用途としては、椅子、座イス、座布団、ソファー、ソファークッション・シートクッション等の各種クッション、カーペット・マット類、コタツ敷・掛け布団、便座マット等のクッション材や表皮材・表皮裏打ち材等が挙げられる。
【０１０２】
各種機器用途としては、液晶、電子部品等のシール・緩衝材、ロボットの皮膚、導電性クッション材、帯電防止性クッション材、圧力感知材等が挙げられる。
各種洗浄用スポンジ用途としては、清掃用クリーナー、食器洗浄用クリーナー、身体洗浄用クリーナー、靴磨クリーナー、洗車用クリーナー等が挙げられる。
【０１０３】
トイレタリー用途としては、オムツ、生理用ナプキン等の吸収材、サイドギャザーや各種液体フィルター等が挙げられる。
履物用途としては、靴の表皮材、裏打ち、中敷、靴擦れ防止パッド、各種靴パッド、インナブーツ、スリッパ、スリッパ芯、サンダル、サンダル中敷等が挙げられる。
化粧用具用途としては、化粧用パフ、アイカラーチップ等が挙げられる。
【０１０４】
各種雑貨用途としては、バスピロー等の風呂用品、マッサージ用パフ、マウスパッド、キーボード用アームレスト、滑り止めクッション、文具(ペングリップ、浸透印材)、デスク用小まくら、耳栓、綿棒、ホットパック用シート、コールドパック用シート、湿布、めがねパッド、水中眼鏡用パッド、顔面プロテクター、腕時計パッド、ヘッドホーンイヤーパット、イヤホン、氷枕カバー、折りたたみまくら等の芯材、クッション材や表皮材・表皮裏打ち材、両面テープ基材、芳香剤、スタンプ台等の吸着媒体等が挙げられる。
【０１０５】
衣料用途としては、肩・ブラジャー等のパッド材や、防寒材等のライナーや断熱
材等が挙げられる。
【０１０６】
スポーツ用途としては、スポーツ用プロテクター類、ボルダリング(2〜3mの岩を登るクライミング・ミニ岩登り)マット、ビート板、高飛び用のクッション材、体操競技や運動用の着地マット、キッズマット等のクッション材や表皮材・表皮裏打ち材、スキーブーツ、スノーボードブーツ等のライナー等が挙げられる。
【０１０７】
玩具・遊具用途としては、ハンドエクササイザー、ヒーリンググッズ、キーホルダー、ぬいぐるみ、マネキンボデイー、ボール、マッサージボール等のクッション材や詰め物、表皮材・表皮裏打ち材、装飾品や怪獣等の特殊形状物、各種物品形状の型取りやモデル作製用等の注型材料、注型法における物品形状の型取り材料、型からのモデルサンプル作製材料、装飾品作製材料、怪獣の特殊造型・造型物等が挙げられる。
【０１０８】
医療・介護用途としては、再生医療用細胞シート、人工皮膚、人工骨、人工軟骨、
人工臓器、その他生体適合材料、薬液染み出しパッド、止血パッド、気液分離フィルター(留置針フィルター)、貼布剤、医療用液体吸収用具、マスク、圧迫パッド、手術用ディスポ製品、低周波治療器用電極パッド、床ずれ予防マットレス、体位変換クッション、車椅子用クッション、車椅子の座面、シャワー椅子等の介護用品、入浴介護用枕、拘縮用手のひらプロテクター、テーピング、ギブス用ライナー、義肢・義足用ライナー、入れ.歯台、その他.歯科用品、衝撃吸収パッド、ヒッププロテクター、肘・膝用プロテクター、創傷被覆材等にも利用できるものである。
【実施例】
【０１０９】
以下に、実施例を挙げて本発明をさらに詳しく説明するが、本発明はこれらの実施例に限定されるものではない。
【０１１０】
実施例、及び比較例中の測定、評価は、次の条件・方法により行った。なお、特に断りがない場合、実施例および比較例での「部」および「％」は、「重量部」および「重量％」を示す。
【０１１１】
＜発泡体の密度＞
得られた発泡体から３０ｍｍ角程度の立方体を切り出し、３辺のサイズを測定して体積を算出し、測定した重さから除することにより、密度を算出した。なお、発泡体作製後に発泡体が収縮し、密度測定不可のものは「収縮」と記載した。
【０１１２】
＜触感＞
得られた発泡体を手で圧縮した際の触感を、以下の基準で評価し、△以上で合格とした。
○：指で底づき感を感じるまで押して、横にずらした際に、小さい力で横ずり変形ができる。（ゲル素材と同等）
○△：指で底づき感を感じるまで押して、横にずらした際に、中程度の力で横ずり変形ができる。
△：指で底づき感を感じるまで押して、横にずらした際に、横ずり変形には大きな力が必要である。
△×：指で底づき感を感じるまで押して、横にずらした際に、大きな力を加えると横ずり変形ができるが、変形量が少ない。
×：指で底づき感を感じるまで押して、横にずらした際に、大きな力を加えても横ずり変形ができない。
【０１１３】
＜ブリードアウト＞
得られた発泡体を手で触り、ブリード物の手への付着の有無を以下の基準で評価し、△以上で合格とした。
○： ブリード物の付着が全く無い。
○△：ブリード物の付着が僅かにある。
△： ブリード物の付着が少しある。
△×：ブリード物の付着がある。
×： ブリード物の付着が多量にある。
【０１１４】
＜硬さ・硬さ変化率＞
得られた発泡体を３０ｍｍ角程度の立方体に切り出し、豆腐用硬度計（（株）大場計器製作所製）を用いて発泡体作製後の硬さを評価し、柔軟性の目安とした。また、発泡体を１００℃に設定したオーブンで１週間加熱養生を行った後、豆腐用硬度計を用いて加熱養生後の硬さを評価し、
硬さ変化率（％）＝（加熱養生後の硬さ−発泡体作製後の硬さ）／発泡体作製後の硬さ×１００
の式から硬さ変化率を算出した。
【０１１５】
＜圧縮残留ひずみ＞
ＪＩＳ  Ｋ  ６４００−４  Ｃ法に従い、４０℃、８時間、７５％圧縮で実施した。
【０１１６】
＜使用原料＞
実施例・比較例においては、表１に示す原料を用いた。
【０１１７】
【表１】
0005611856.tif 000002
【０１１８】
（硬化剤（Ａ−１）の合成）
（―Ｓｉ−Ｏ−）繰り返しユニットを平均して１０個もつ両末端トリメチルシロキシ基封鎖メチルハイドロジェンポリシロキサンに白金触媒存在下全ヒドロシリル基量の０．５当量のα―メチルスチレンを添加し、１分子中に平均５個のヒドロシリル基を有する化合物（硬化剤（Ａ−１）を得た。この化合物の数平均分子量Ｍｎは１１９０、ヒドロシリル基当量は２３８ｇ／ｍｏｌであった（化合物を３０％エタノール性水酸化カリウムに添加して発生した水素量をＷＳ型湿式ガスメーターにて測定し、化合物中のヒドロシリル基当量を見積もった。）。
【０１１９】
（重合体（Ｂ）の合成）
苛性アルカリを用いた重合法により、数平均分子量３０００のオキシプロピレン重合体グリコールを得た。得られたオキシプロピレン重合体グリコールを開始剤として複合金属シアン化物錯体触媒（亜鉛ヘキサシアノコバルテート）を用いてプロピレンオキシドを重合し、数平均分子量２８０００の重合物を得た。
【０１２０】
この重合物に対して、ナトリウムメチラートの２８％メタノール溶液と塩化アリルを使用して末端をアリル基に変換した後、脱塩精製して、１分子中に概ね２個のアリル基末端を有するポリオキシプロピレン重合体（重合体（Ｂ−１））を得た。得られた重合体のアリル基当量は８３３３ｇ／ｍｏｌ（ＪＩＳ  Ｋ  １５５７に準拠した方法でアリル基量を滴定にて測定）であった。
【０１２１】
（実施例１〜１３）、（比較例１〜１３）  
１Ｌディスポカップ中で重合体（Ｂ−１）１００部に対して、耐光性安定剤−１と耐光性安定剤−２、および紫外線吸収剤をそれぞれ１．０部、発泡剤（Ｄ）をそれぞれ５．０部（重量比率：重曹／クエン酸＝１）添加し、十分混合した後に、３本ペイントロール［（株）小平製作所製］で練りこみ、マスターバッチを作成した。このマスターバッチに貯蔵安定性改良剤を０．０２部、触媒（Ｃ）を０．０２部添加して十分に混合した。その後、表２〜４に記載の硬化剤（Ａ）と潤滑剤（Ｅ）を混合して発泡性液状樹脂組成物を得た。
【０１２２】
得られた組成物３００ｇを型枠（長さ２０ｃｍ×幅２０ｃｍ×高さ５ｃｍ）に注入し、１００℃に設定したオーブンで６０分加熱硬化し、発泡体を得た。得られた発泡体を型枠から外して、１２０℃に設定したオーブンで１２０分加熱養生した後、発泡体の密度、触感、硬さ、圧縮残留ひずみの評価を行った。また、経時変化として、前記発泡体を１００℃に設定したオーブンで１週間加熱養生を行い、触感、硬さを評価した。表２〜４に示す。
【０１２３】
【表２】
0005611856.tif 000003
【０１２４】
【表３】
0005611856.tif 000004
【０１２５】
【表４】
0005611856.tif 000005
【０１２６】
表２〜４より、ヒドロシリル基当量が３０ｇ／ｍｏｌ以上１８０ｇ／ｍｏｌ以下の硬化剤（Ａ−１）とヒドロシリル基当量が２００ｇ／ｍｏｌ以上７００ｇ／ｍｏｌ以下の硬化剤（Ａ−２）を併用し、潤滑剤（Ｅ）を配合した発泡性液状樹脂組成物から得られる発泡体は、ブリードアウトが少なく、触感と柔軟性が良好な発泡体が得られることが判る。
【０１２７】
また、発泡性液状樹脂組成物中のヒドロシリル基含有量をアルケニル基１モル当り１．１モル以上５．０モル以下モルあることにより、得られる発泡体は圧縮残留ひずみが低く、経時変化による触感や柔軟性に大きな変化が無く、長期間の使用に問題がない事が判る。